(57)【特許請求の範囲】
【請求項１】
不活性ガスをシールドガスとして用いて、鉄系材料をミグ溶接する方法であって、
アーク中に鉄を主成分とする粉体を、粉体の状態で供給しながらミグ溶接を行う、溶接方法。
【請求項２】
不活性ガスをシールドガスとして用いて、鉄系材料をミグ溶接する方法であって、
アーク中に鉄を主成分とする粉体とフラックスを含む粉体との混合物を、粉体の状態で供給しながらミグ溶接を行う、溶接方法。
【請求項３】
不活性ガスによって前記粉体を搬送するとともに、前記不活性ガスとともに前記粉体を前記アーク中に供給する、請求項１又は２に記載の溶接方法。
【請求項４】
前記粉体の粒径が、１０〜３００μｍの範囲である、請求項１乃至３のいずれか一項に記載の溶接方法。
【請求項５】
前記アーク中への前記粉体の供給量が、５ｇ／ｍｉｎ以上である、請求項１乃至４のいずれか一項に記載の溶接方法。
【請求項６】
ミグ溶接をする際に用いる溶接ノズルから、前記粉体を前記アーク中に供給する、請求項１乃至５のいずれか一項に記載の溶接方法。
【請求項７】
ミグ溶接をする際に用いる溶接ノズルの外側から、前記粉体を前記アーク中に供給する、請求項１乃至５のいずれか一項に記載の溶接方法。
【発明の詳細な説明】
【技術分野】
【０００１】
本発明は、溶接方法に関する。
【背景技術】
【０００２】
ＴＩＧ溶接は、シールドガスとしてアルゴン（Ａｒ）やヘリウム（Ｈｅ）等の不活性ガスを使用した不活性シールド溶接であり、高品質な溶接部が得られることが知られている。しかしながら、溶着効率と溶接速度が小さいため、作業効率の向上が望まれている。
【０００３】
一方、ＭＡＧ溶接やＭＩＧ溶接は、高速溶接が可能であり、溶着効率が高いといった利点があり、炭素鋼を中心に幅広い産業で利用されている。しかしながら、溶接金属中の酸素量の増加に伴う靭性劣化（これらはアーク安定化の為にシールドガス中に添加される酸化性ガスに起因する）といった、品質面での改善が望まれている。
【０００４】
そこで、両者の欠点を補うために、ＴＩＧ−ＭＩＧの複合溶接法が各種提案されている（例えば、特許文献１および特許文献２）。また、特殊なフラックス入りの溶接ワイヤを用いることによって、純アルゴンをシールドガスとした場合でもアークが安定する溶接方法が提案されている（例えば、特許文献３）。
【先行技術文献】
【特許文献】
【０００５】
【特許文献１】特開昭５３−０３４６５３号公報
【特許文献２】特許第５５８９０７９号公報
【特許文献３】特開２００９−２５５１２５号公報
【発明の概要】
【発明が解決しようとする課題】
【０００６】
しかしながら、ＴＩＧ−ＭＩＧ複合溶接では、溶接機およびトーチを２台用ずつ用意するか、専用のトーチが必要となるといった設備面での課題があった。または、特殊なフラックス入りの溶接ワイヤが必要になるといった課題があった。
【０００７】
本発明は、上記事情に鑑みてなされたものであり、専用の設備を必要とすることなく、溶接部の品質及び外観に優れ、溶接速度が速く、作業効率に優れた溶接方法を提供することを課題とする。
【課題を解決するための手段】
【０００８】
本出願の発明者らは上記課題を解決するために鋭意研究した結果、鉄系材料の消耗電極式アーク溶接では、アークの安定を目的としてシールドガスに酸化性ガスが用いられるところ、シールドガスに不活性ガスを用いた場合であってもアーク中に粉体を用いることによってアークが安定することを見出して、本発明を完成させた。
【０００９】
すなわち、本発明は以下の構成を有する。
（１）  不活性ガスをシールドガスとして用いて、鉄系材料をミグ溶接する方法であって、アーク中に鉄を主成分とする粉体を、粉体の状態で供給しながらミグ溶接を行う、溶接方法。
（２）  不活性ガスをシールドガスとして用いて、鉄系材料をミグ溶接する方法であって、アーク中に鉄を主成分とする粉体とフラックスを含む粉体との混合物を、粉体の状態で供給しながらミグ溶接を行う、溶接方法。
（３）  不活性ガスによって前記粉体を搬送するとともに、前記不活性ガスとともに前記粉体を前記アーク中に供給する、前項１又は２のいずれか一項に記載の溶接方法。
（４）  前記粉体の粒径が、１０〜３００μｍの範囲である、前項１乃至３のいずれか一項に記載の溶接方法。
（５）  前記アーク中への前記粉体の供給量が、５ｇ／ｍｉｎ以上である、前項１乃至４のいずれか一項に記載の溶接方法。
（６）  ミグ溶接をする際に用いる溶接ノズルから、前記粉体を前記アーク中に供給する、前項１乃至５のいずれか一項に記載の溶接方法。
（７）  ミグ溶接をする際に用いる溶接ノズルの外側から、前記粉体を前記アーク中に供給する、前項１乃至５のいずれか一項に記載の溶接方法。
【発明の効果】
【００１０】
本発明の溶接方法は、不活性ガスをシールドガスとして用いて、鉄系材料をミグ溶接する際に、アーク中に鉄を主成分とする粉体を供給しながらミグ溶接を行うため、専用の設備を必要とすることなく、溶接部の品質及び外観に優れ、溶接速度が速く、作業効率にも優れる。
【図面の簡単な説明】
【００１１】
【図１】本発明を適用した一実施形態である溶接方法に適用可能な溶接装置の構成の一例を示す系統図である。
【図２】本発明の検証試験１における、ビード外観、及びビード断面形状を示した図である。
【図３】本発明の検証試験１における、溶接金属中に含まれる酸素量の分析結果を示す図である。
【図４】本発明の検証試験２における、ビード外観、及びビード断面形状を示した図である。
【図５】本発明の検証試験２における、溶接金属中に含まれる酸素量の分析結果を示す図である。
【発明を実施するための形態】
【００１２】
以下、本発明を適用した一実施形態である溶接方法について、これに用いる溶接装置の構成とともに図面を用いて詳細に説明する。なお、以下の説明で用いる図面は、特徴をわかりやすくするために、便宜上特徴となる部分を拡大して示している場合があり、各構成要素の寸法比率などが実際と同じであるとは限らない。
【００１３】
本発明を適用した一実施形態である溶接方法は、不活性ガスをシールドガスとして用い、溶接対象となる鉄系材料をミグ溶接する方法であって、アーク中に鉄を主成分とする粉体、又はフラックスを含む粉体、あるいはこれらの混合物を供給しながらミグ溶接を行うものである。
【００１４】
先ず、本実施形態の溶接方法に適用することが可能な溶接装置の構成について説明する。ここでは、一般的なアーク溶接装置の構成を一例として説明する、
図１に示すように、本実施形態の溶接方法に適用可能な溶接装置は、溶接ノズル１と、溶接ワイヤ２と、粉体溶接材料供給導管３とを有する溶接トーチ１０、シールドガス供給装置４、粉体溶接材料保管容器５、粉体溶接材料供給装置６、及び粉体溶接材料供給導管７を備えて概略構成されている。
【００１５】
この溶接装置では、先ず、シールドガス供給装置４から粉体溶接材料供給導管７を介してシールドガスを溶接トーチ１０に供給する。具体的には、溶接ノズル１の上部及び中央部のうち、いずれか一か所以上から、当該当接ノズル１内にシールドガスを供給する。また、溶接トーチ１０では、溶接ノズル１の他に、粉体溶接材料供給導管３に対してもシールドガスを供給することができるように構成されている。これにより、溶接トーチ１０では、シールドガスが溶接ノズル１の先端と、粉体溶接材料供給導管３の先端からそれぞれ噴出することが可能となっている。
【００１６】
次に、図示しないアーク電源により、溶接ワイヤ２と溶接対象となる母材８との間に、アークを発生させる。このアークによって、母材８の表面が溶融して溶接プールが生じ、ミグ溶接することが可能となる。
【００１７】
なお、アークの外側には、シールドガスが流れている。これらのガスとしては、アルゴン（Ａｒ）やヘリウム（Ｈｅ）といった、不活性ガスを使用する。また、溶接電源としては、通常は直流逆極性が使用されるがこれに限定されるものではなく、正極性を適用しても構わない。
【００１８】
ところで、シールドガスとして純アルゴンを用いた場合、溶接対象となる母材８の材質が、例えば、炭素鋼、ステンレス鋼、高張力鋼等の、鉄ベースの合金であると、アークが不安定になるという課題がある。そこで、後述する本実施形態の溶接方法によれば、溶接対象が鉄ベースの合金であり、シールドガスとして不活性ガスを用いた場合であっても、アークを安定させることができるものである。一方、溶接対象となる母材８の材質が、非鉄である場合、シールドガスとして不活性ガスを用いた場合であっても、アークが不安定となることはない。
【００１９】
次に、上述した溶接装置を用いた、本実施形態の溶接方法について説明する。
具体的には、先ず、シールドガス供給装置４から供給されるシールドガスの一部を分岐させて搬送用ガスとし、粉体溶接材料供給装置６内に貯留されている粉体溶接材料を搬送用ガスと共に、溶接ノズル１の上部及び中央部から当該溶接ノズル１内に導入する。これにより、溶接トーチ１０では、溶接ノズル１の先端から、シールドガスともに粉体溶接材料をアーク中に噴出することができる。このように、溶接ノズル１の上部及び中央部の少なくとも一方からシールドガスとともに溶接ノズル１の内部に粉体溶接材料を供給し、これらを溶接ノズル１の先端からアーク中に噴出することにより、粉体溶接材料供給導管３等の機器が不要となり、効率的である。
【００２０】
また、上述した溶接装置では、粉体溶接材料の一部を、シールドガスと共に、粉体溶接材料供給導管３にも導入する。これにより、粉体溶接材料は、粉体溶接材料供給導管３の先端から、シールドガスとともにアーク内に噴射される。このように、溶接ノズル１の外側に設けた粉体溶接材料供給導管３から、シールドガスともに粉体溶接材料をアーク中に噴出することにより、溶接ノズル１内においてシールドガス及び粉体溶接材料の供給経路が閉塞することを防止することができるため、粉体溶接材料の供給を安定して行うことができる。
【００２１】
なお、本実施形態の溶接方法では、溶接ノズル１と粉体溶接材料供給導管３とを有する溶接トーチ１０を用い、溶接ノズル１及び粉体溶接材料供給導管３の先端からそれぞれ粉体溶接材料を噴出する方法を一例として説明したが、これに限定されるものではない。粉体溶接材料供給導管３を有しない溶接トーチを用い、溶接ノズルの先端のみから粉体溶接材料をアーク中に供給してもよいし、粉体溶接材料供給導管３を有する溶接トーチを用い、粉体溶接材料供給導管３の先端のみから粉体溶接材料をアーク中に供給してもよい。
【００２２】
粉体溶接材料としては、鉄を主成分とする粉体や、フラックスを含む粉体、あるいはこれらの混合物を用いることができる。鉄を主成分とする粉体としては、例えば、日本ウェルディングロッド社製「ＰＭ−３・２（粉体プラズマ溶接用パウダー）」が挙げられる。また、フラックスを含む粉体としては、例えば、日本ウェルディングロッド社製「ＷＥＬ  ＳＵＢ  Ｆ−８（サブマージアーク溶接用フラックス）」等が挙げられる。なお、後述するように、アーク内への粉体溶接材料の添加量は微量であるため、母材８の性質に大きく影響を与えることがない。そのため、溶接対象となる母材８の種類に応じて、粉体溶接材料の種類を変更する必要がない。
【００２３】
また、粉体の粒径としては、１０〜３００μｍの範囲であることが好ましく、１５〜６０μｍの範囲であることがより好ましくい。上述した好ましい範囲であると、アーク中に供給された際にアーク熱で充分に溶融するために好ましい。
【００２４】
また、アーク中への粉体の供給量としては、５ｇ／ｍｉｎ以上であることが好ましく、１０ｇ／ｍｉｎ以上３０ｇ／ｍｉｎ以下がより好ましい。粉体の供給量が１０ｇ／ｍｉｎ以上であると、溶接電流値にかかわらずにアークを安定させることができるために好ましい。
【００２５】
また、粉体を搬送するとともにアーク中に供給する不活性ガスとしては、シールドガスとして供給する不活性ガスの一部を用いる、すなわち、同一成分の不活性ガスを用いることができる。
【００２６】
粉体溶接材料は、母材８と溶接ワイヤ２間に発生しているアーク中に噴射されることにより、アーク熱で溶融されて溶着金属となる。この溶着金属となった粉体溶接材料は、シールドガスの流れに沿って下方に移動し、溶解した溶接棒と共に母材８上に生じる溶接プールの一部となる。
【００２７】
ところで、一般に、アルゴンやヘリウムのような単原子分子ガスでは、アーク中でも解離とそれに伴う吸熱反応、すなわち熱的ピンチ力が生じない。すると、アークは溶接ワイヤの広い範囲、つまり上部からも発生して溶接ワイヤを溶融する。一方、電流経路が広いため、電磁ピンチ力は弱く、溶融した溶接ワイヤを切断、離脱させることができない。このため、ストリーミング移行と呼ばれる過剰な長さの液柱が形成され、溶接ワイヤ先端の溶融部がむちを打つように揺らいだ不安定なアークとなる。また、酸化力がないため、溶融金属上にスラグが形成されず、陰極点を求めてアークがふらつく（スラグが形成されると、その表面から電子が放出されやすいため、陰極点がスラグ表面に固定される）。その結果、得られる溶接ビードは、ワンダリング現象と呼ばれるビード蛇行を呈する。
【００２８】
一方、粉体は溶接ワイヤよりも溶けやすく、粉体の蒸発によって生じた金属蒸気によりアークの経路が確保できるため、アークの硬直性が増加し、アークのふらつきが生じにくくなり、アークの安定性を高めることが出来る。また、粉体の蒸発によってアークが冷却されるため、いわゆるサーマルピンチ効果が生じ、アークが緊縮するとともに、アーク長が短くなる。
【００２９】
すなわち、本実施形態の溶接方法によって得られる効果は、以下の通りとなる。
（１）高品質溶接金属
鋼中、酸素量が増えると脆化しやすくなる。また、ステンレス鋼では炭素が増えると耐食性が低下する。本実施形態の溶接方法では、シールドガスとして炭酸や酸素を全く用いないことから、アーク中で解離された炭素や酸素が溶接金属中に移行しないため、清浄度の高い溶接金属が得られる。
【００３０】
（２）スラグレス・美麗なビード外観
スラグとは、溶融池内でＳｉやＭｎ，Ｔｉなどが酸化されて生成された化合物である。シールドガスに純Ａｒを用いる本実施形態の溶接方法では、シールドガス中に酸素を含まないため、スラグを極めて少なくすることが可能である。また、シールドガスとして純Ａｒガスを用いるため、ビード表面が酸化されにくく、光沢のある外観が得られる。
【００３１】
（３）高速・高能率
サーマルピンチ力によってアークが緊縮し、適正電圧が増加するため、入熱が増加するとともに、熱を集中することが出来、溶け込みを増やすことが出来る。また、粉体供給によって溶着量を増やすことが出来るため、溶接速度及び作業効率を向上させることが出来る。
【００３２】
以上説明したように、本実施形態の溶接方法によれば、不活性ガスをシールドガスとして用いて、鉄系材料をミグ溶接する際に、アーク中に鉄を主成分とする粉体を供給しながらミグ溶接を行うため、新たに専用の設備を必要とすることなく、優れた品質及び外観の溶接部を得ることができるとともに、溶接速度が速く、作業効率にも優れる。
【００３３】
なお、本発明の技術範囲は上記実施の形態に限定されるものではなく、本発明の趣旨を逸脱しない範囲において種々の変更を加えることが可能である。
【００３４】
以下に、具体例を用いて、本発明の効果を示す。
図１に示す溶接装置を用いて、以下の条件でビードオン溶接を行った。
【００３５】
＜検証試験１＞
（施行条件）
・母材：ＳＭ４９０Ａ（黒皮付き）
・溶接条件：２９０Ａ−３０Ｖ−２５ｃｍ／ｍｉｎ
・溶接ワイヤ：神鋼ＳＥＡ−５０（φ１．２ｍｍ）
・粉体供給量：１０ｇ／ｍｉｎ
・シールドガス種：Ａｒ−２０％ＣＯ２、Ａｒ−５％ＣＯ２、Ａｒ（粉体ＭＩＧ）
・シールドガス流量：２０Ｌ／ｍｉｎ
・粉体供給装置：テクノスアーク社ＰＤＦ−２０Ｄ５Ｍ（ガス圧送ローター回転制御）
・粉体キャリアガス流量：５Ｌ／ｍｉｎ
・使用粉体：日本ウェルディングロッド社製「ＰＭ−３・２（粉体プラズマ溶接用パウダー）」
【００３６】
シールドガス種の違いによる溶接結果を図２及び図３に示す。ここで、図２は、ビード外観、及びビード断面形状を示している。また、図３は、溶接金属中に含まれる酸素量を分析した結果を示している。
【００３７】
図２に示すように、ビード外観を比較した結果、シールドガス中の炭素濃度の減少に伴い、表面のスラグが減少し、美しいビード外観が得られることがわかった。
【００３８】
また、図２に示すように、ビード断面形状を比較した結果、本発明の溶接方法は、純アルゴンをシールドガスに用いた割には溶け込み量が大きいことがわかった。
【００３９】
図３に示すように、溶接金属中に含まれる酸素量を比較した結果、シールドガス中の炭酸濃度とともに溶接金属中の酸素濃度（酸素分は、シールドガスとして用いた炭酸が原因）は順調に減っており、本発明の溶接方法が溶接金属中の酸素量低減に有効であることがわかった。
【００４０】
＜検証試験２＞
（施工条件）
・母材：ＳＭ４９０Ａ（黒皮無し）
・溶接条件：２９０Ａ−２９Ｖ−２５ｃｍ／ｍｉｎ
・溶接ワイヤ：神鋼ＳＥＡ−５０（φ１．２ｍｍ）
・粉体供給量：２０ｇ／ｍｉｎ
・シールドガス種：Ａｒ−２０％ＣＯ２、Ａｒ−５％ＣＯ２、Ａｒ（粉体Ａ）、Ａｒ（粉体Ａ＋粉体Ｂ）
・シールドガス流量：２０Ｌ／ｍｉｎ
・粉体供給装置：テクノスアーク社ＰＤＦ−２０Ｄ５Ｍ（ガス圧送ローター回転制御）
・粉体キャリアガス流量：５Ｌ／ｍｉｎ
・使用粉体：下記の２つの粉体を混合して使用
・ノズル供給位置：溶接ノズル１中間部分
Ａ：日本ウェルディングロッド社製「ＰＭ−３・２（粉体プラズマ溶接用パウダー）」
Ｂ：日本ウェルディングロッド社製「ＷＥＬ  ＳＵＢ  Ｆ−８（サブマージアーク溶接用フラックス）」
【００４１】
なお、粉体の供給位置は溶接ノズル１の上流側、溶接ノズル１の中間部分、溶接ノズル１の出口の何れでも良い。また、溶接ノズル１の上流側、及び溶接ノズル１の出口から粉体を供給する等、紛体の供給位置を溶接ノズルの異なる位置に複数カ所設置しても良い。
【００４２】
シールドガス種の違いによる溶接結果を図４及び図５に示す。ここで、図４は、ビード外観、及びビード断面形状を示している。また、図５は、溶接金属中に含まれる酸素量を分析した結果を示している。
【００４３】
検証試験２では、シールドガスに混合粉体を用いることでアークの安定度が向上し、アーク長を短くしても短絡が生じにくくなった。そこで、検証試験１の施行条件に比べて電圧を１Ｖ低減させた。これにより、図４に示すように、検証試験１の施工条件よりもビード幅が小さくなっていることが確認された。
【００４４】
得られた結果をまとめると以下の通りである。
（１）シールドガス中の炭酸濃度とともに溶接金属中の酸素濃度は順調に減っており、本発明の溶接方法が溶接金属中の酸素量低減に有効であることがわかった。また、母材の表面の黒皮を剥離した場合、更に酸素濃度が低下することが示唆された。
（２）本発明の溶接方法は、溶け込み量も純アルゴンをシールドガスに用いた割には大きいことがわかった。また、粉体供給によりアーク長が詰まり、適正電圧が増加した。
（３）シールドガス中の炭素濃度の減少に伴い、表面のスラグが減少し、美しいビード外観が得られることがわかった。
【符号の説明】
【００４５】
１  溶接ノズル
２  溶接ワイヤ
３  粉体溶接材料供給導管
４  シールドガス供給装置
５  粉体溶接材料保管容器
６  粉体溶接材料供給装置
７  粉体溶接材料供給導管
８  母材
１０  溶接トーチ
【図１】
0006442789.tif 000002
【図２】
0006442789.tif 000003
【図３】
0006442789.tif 000004
【図４】
0006442789.tif 000005
【図５】
0006442789.tif 000006